(57)【特許請求の範囲】
【請求項１】
エチレン性不飽和二重結合を少なくとも１個有する付加重合可能な化合物、下記一般式〔Ｉ〕で表わされる増感色素、チタノセン化合物及び下記（イ）〜（ハ）からなる群から選ばれる少なくとも１種の化合物を含有することを特徴とする光重合性組成物。
【化１】
0003560672.tif 000094
式中、Ｚ１  、Ｚ２  はそれぞれシアニン色素で通常用いられる５員環及び／又は６員環の含窒素複素環を形成するのに必要な非金属原子群を表わす。Ｒ１  、Ｒ２  はそれぞれアルキル基を表わす。Ｑ１  とＱ２  は組み合わせることにより、４−チアゾリジノン環、５−チアゾリジノン環、４−イミダゾリジノン環、４−オキサゾリジノン環、５−オキサゾリジノン環、５−イミダゾリジノン環または４−ジチオラノン環を形成するのに必要な原子群を表わす。Ｌ１  、Ｌ２  、Ｌ３  、Ｌ４  及びＬ５  はそれぞれメチン基を表わす。ｍは１又は２を表わす。ｉ、ｈはそれぞれ０又は１を表わす。１は１又は２を表わす。ｊ、ｋはそれぞれ０、１、２又は３を表わす。Ｘ−  は、対アニオンを表わす。
（イ）炭素−ハロゲン結合を有する化合物、
（ロ）下記一般式〔ＩＩ〕で示されるケトン化合物、
【化２】
0003560672.tif 000095
ここでＡｒは下記の一般式の一つから選ばれた芳香族基を示し、Ｒ３  、Ｒ４  は水素原子またはアルキル基を表し、また、Ｒ３  、Ｒ４  は互いに結合してアルキレン基を表してもよい。
【化３】
0003560672.tif 000096
ただし式中、Ｒ５  〜Ｒ９  は互いに同一でも異なっていてもよく、各々水素原子、ハロゲン原子、アルキル基、アルケニル基、アリール基、置換アリール基、水酸基、アルコキシ基、−Ｓ−Ｒ１１基、−ＳＯ−Ｒ１１基、−ＳＯ２  −Ｒ１１基を表すが、但しＲ５  〜Ｒ９  の少なくとも一つは−Ｓ−Ｒ１１基または−ＳＯ−Ｒ１１基を表し、Ｒ１１はアルキル基、アルケニル基、Ｒ１０は水素原子、アルキル基またはアシル基を表す。
【化４】
0003560672.tif 000097
（ハ）下記一般式〔ＩＩＩ  〕で示されるケトオキシム化合物。
【化５】
0003560672.tif 000098
式中、Ｒ１２、Ｒ１３は同一または異なり、置換基を有していても良く不飽和結合を含んでいても良い炭化水素基、或いは、ヘテロ環基を表す。
Ｒ１４、Ｒ１５は同一または異なり、水素原子、置換基を有していても良く不飽和結合を含んでいても良い炭化水素基、ヘテロ環基、ヒドロキシル基、置換オキシ基、メルカプト基、置換チオ基を表わす。また、Ｒ１４、Ｒ１５は互いに結合して環を形成し、  −０−、−ＮＲ１６−、  −Ｏ−ＣＯ−、−ＮＨ−ＣＯ−、−Ｓ−、及び／又は、−ＳＯ２−  を環の連結主鎖に含んでいても良い炭素数２から８のアルキレン基を表す。
Ｒ１６、Ｒ１７は水素原子、置換基を有していても良く不飽和結合を含んでいても良い炭化水素基、或いは置換カルボニル基を表す。
【請求項２】
エチレン性不飽和二重結合を少なくとも１個有する付加重合可能な化合物、下記一般式〔Ｉ〕で表わされる増感色素、チタノセン化合物及び下記（ニ）〜（チ）からなる群から選ばれる少なくとも１種の化合物を含有することを特徴とする光重合性組成物。
【化６】
0003560672.tif 000099
式中、Ｚ１ 、Ｚ２ はそれぞれシアニン色素で通常用いられる５員環及び／又は６員環の含窒素複素環を形成するのに必要な非金属原子群を表わす。Ｒ１ 、Ｒ２ はそれぞれアルキル基を表わす。Ｑ１ とＱ２ は組み合わせることにより、４−チアゾリジノン環、５−チアゾリジノン環、４−イミダゾリジノン環、４−オキサゾリジノン環、５−オキサゾリジノン環、５−イミダゾリジノン環または４−ジチオラノン環を形成するのに必要な原子群を表わす。Ｌ１ 、Ｌ２ 、Ｌ３ 、Ｌ４ 及びＬ５ はそれぞれメチン基を表わす。ｍは１又は２を表わす。ｉ、ｈはそれぞれ０又は１を表わす。１は１又は２を表わす。ｊ、ｋはそれぞれ０、１、２又は３を表わす。Ｘ− は、対アニオンを表わす。
（ニ）有機過酸化物、
（ホ）下記一般式〔ＩＶ〕で示されるチオ化合物、
【化７】
0003560672.tif 000100
ここで、Ｒ１８はアルキル基、アリール基または置換アリール基を示し、Ｒ１９は水素原子またはアルキル基を示す。また、Ｒ１８とＲ１９は互いに結合して酸素、硫黄および窒素原子から選ばれたヘテロ原子を含んでいてもよい５員ないし７員環を形成するのに必要な非金属原子群を示す。
（へ）ヘキサアリールビイミダゾール、
（ト）芳香族オニウム塩、及び
（チ）ケトオキシムエステル。
【発明の詳細な説明】
【０００１】
【産業上の利用分野】
本発明は光重合性組成物に関するものである。特に可視光領域の光線に対して極めて高感度であり、例えばＡｒ＋  レーザー、ＹＡＧ−ＳＨＧレーザー光源に対しても良好な感応性を示す光重合性組成物に関するものである。
【０００２】
【従来の技術】
従来、光重合系を利用した画像形成法は多数知られており、印刷版、プリント回路、塗料、インキ、ホログラム記録、３次元造形等の広い分野に用いられている。例えば、付加重合可能なエチレン性二重結合を含む化合物と光重合開始剤、さらに所望により用いられる有機高分子結合剤、熱重合禁止剤等からなる光重合性組成物を、支持体上に皮膜層として設け、所望画像を像露光して露光部分を重合硬化させ、未露光部分を溶解除去することにより硬化レリーフ画像を形成する方法、少なくとも一方が透明である２枚の支持体間に上述の光重合性組成物の層を設け、透明支持体側より像露光し光による接着強度の変化を誘起させた後、支持体を剥離することにより画像を形成する方法、光重合性組成物およびロイコ色素等の色材料を内容物に有するマイクロカプセル層を設けた感光材料を作成し、該感光材料を画像露光して露光部分のカプセルを光硬化させ、未露光部分のカプセルを加圧処理、あるいは加熱処理により破壊し、色材料顕色剤と接触させることにより発色させ、着色画像を形成する方法、その他、光重合性組成物の光によるトナー付着性の変化を利用した画像形成法、光重合性組成物の光による屈折率の変化を利用した画像形成法等が知られている。
【０００３】
これらの方法に応用されている光重合組成物の多くは、光重合開始剤として、ベンジル、ベンゾインエーテル、ミヒラーケトン、アントラキノン、アクリジン、フェナジン、ベンゾフェノン等が用いられてきた。しかしながら、これらの光重合開始剤は４００ｎｍ以下の紫外光に対する光重合開始能力に比較し、４００ｎｍ以上の可視光に対する光重合開始能力が顕著に低く、その結果その応用範囲が著しく限定されていた。
近年、画像形成技術の発展に伴い、可視領域の光線に対し高い感応性を有するフォトポリマーが要請されている。それは、例えば非接触型の投影露光製版や可視光レーザー製版等に適合した感光材料である。該可視光レーザーとしてはＡｒ＋  レーザーの４８８ｎｍ光、ＹＡＧ−ＳＨＧレーザーの５３２ｎｍ光などが、有望視されている。
【０００４】
可視光領域の光線に感応することのできる光重合開始系については、従来、多くの提案がなされてきた。例えば、米国特許２，８５０，４４５号に記載のある種の感光性染料、染料とアミンの複合開始系（特公昭４４−２０１８９号）、ヘキサアリールビイミダゾールとラジカル発生剤と染料との併用系（特公昭４５−３７３７７号）、ヘキサアリールビイミダゾールとｐ−ジアルキルアミノベンジリデンケトンの系（特公昭４７−２５２８号、特開昭５４−１５５２９２号）、環状シス−α−ジカルボニル化合物と染料の系（特開昭５４−８４１８３号）、置換トリアジンとメロシアニン色素の系（特開昭５４−１５１０２４号）、３−ケトクマリンと活性剤の系（特開昭５２−１１２６８１号、特開昭５８−１５５０３号）、ビイミダゾール、スチレン誘導体、チオールの系（特開昭５９−１４０２０３号）、有機過酸化物と色素の系（特開昭５９−１４０２０３号、特開昭５９−１８９３４０号）、ローダニン骨格の色素とラジカル発生剤の系（特開平２−２４４０５０号）等が挙げられる。
【０００５】
また、チタノセンが光重合開始剤として有効であることは、特開昭５９−１５２３９６号、特開昭６１−１５１１９７号、特開昭６３−１０６０２号、特開昭６３−４１４８４号、特開平３−１２４０３号に記載されており、併用系としての使用例としては、チタノセンと３−ケトクマリン色素の系（特開昭６３−２２１１１０号）、チタノセンとキサンテン色素さらにアミノ基あるいはウレタン基を含む付加重合可能なエチレン性不飽和化合物を組み合わせた系（特開平４−２２１９５８号、特開平４−２１９７５６号）、チタノセンと特定のメロシアニン色素の系（特開平６−２９５０６１号）等を挙げることができる。
しかしながら、これらの従来技術は確かに可視光線に対し有効であるが、感度が十分でない、あるいは高感度を示すが、保存安定性が乏しい等の問題があり、実用に供することができなかった。
【０００６】
【発明が解決しようとする課題】
本発明の目的は高感度の光重合性組成物を提供することである。特に、４００ｎｍ以上の可視光線、Ａｒ＋  レーザー、ＹＡＧ−ＳＨＧレーザー光源の出力に対応する４８８ｎｍ、５３２ｎｍのような光に対し、感度の高い光重合性組成物を提供することにある。本発明のさらに別の目的は、保存安定性に優れた光重合性組成物を提供することである。
【０００７】
【課題を解決するための手段】
本発明者は、上記目的を達成すべく鋭意研究の結果、特定の構造を有する色素と該増感色素との共存下で光照射時に活性ラジカルを発生しうるチタノセン化合物の併用系が、４００nm以上の可視光線に対し極めて感度が高く、且つ、保存安定性に優れることを見出し、本発明に到達したものである。
即ち、本発明は、以下の光重合性組成物を提供するものである。
（１） エチレン性不飽和二重結合を少なくとも１個有する付加重合可能な化合物、下記一般式〔Ｉ〕で表わされる増感色素、チタノセン化合物及び下記（イ）〜（ハ）からなる群から選ばれる少なくとも１種の化合物を含有することを特徴とする光重合性組成物。
【化１】
0003560672.tif 000002
式中、Ｚ1 、Ｚ2 はそれぞれシアニン色素で通常用いられる５員環及び／又は６員環の含窒素複素環を形成するのに必要な非金属原子群を表わす。Ｒ1 、Ｒ2 はそれぞれアルキル基を表わす。Ｑ1 とＱ2 は組み合わせることにより、４−チアゾリジノン環、５−チアゾリジノン環、４−イミダゾリジノン環、４−オキサゾリジノン環、５−オキサゾリジノン環、５−イミダゾリジノン環または４−ジチオラノン環を形成するのに必要な原子群を表わす。Ｌ1 、Ｌ2 、Ｌ3 、Ｌ4 及びＬ5 はそれぞれメチン基を表わす。ｍは１又は２を表わす。ｉ、ｈはそれぞれ０又は１を表わす。１は１又は２を表わす。ｊ、ｋはそれぞれ０、１、２又は３を表わす。Ｘ- は、対アニオンを表わす。
（イ）炭素−ハロゲン結合を有する化合物、
（ロ）下記一般式〔II〕で示されるケトン化合物、
【化２】
0003560672.tif 000003
ここでＡｒは下記の一般式の一つから選ばれた芳香族基を示し、Ｒ3 、Ｒ4 は水素原子またはアルキル基を表し、また、Ｒ3 、Ｒ4 は互いに結合してアルキレン基を表してもよい。
【化３】
0003560672.tif 000004
ただし式中、Ｒ5 〜Ｒ9 は互いに同一でも異なっていてもよく、各々水素原子、ハロゲン原子、アルキル基、アルケニル基、アリール基、置換アリール基、水酸基、アルコキシ基、−Ｓ−Ｒ11基、−ＳＯ−Ｒ11基、−ＳＯ2 −Ｒ11基を表すが、但しＲ5 〜Ｒ9 の少なくとも一つは−Ｓ−Ｒ11基または−ＳＯ−Ｒ11基を表し、Ｒ11はアルキル基、アルケニル基、Ｒ10は水素原子、アルキル基またはアシル基を表す。
【化４】
0003560672.tif 000005
（ハ）下記一般式〔III 〕で示されるケトオキシム化合物。
【化５】
0003560672.tif 000006
式中、Ｒ12、Ｒ13は同一または異なり、置換基を有していても良く不飽和結合を含んでいても良い炭化水素基、或いは、ヘテロ環基を表す。
Ｒ14、Ｒ15は同一または異なり、水素原子、置換基を有していても良く不飽和結合を含んでいても良い炭化水素基、ヘテロ環基、ヒドロキシル基、置換オキシ基、メルカプト基、置換チオ基を表わす。また、Ｒ14、Ｒ15は互いに結合して環を形成し、 -0-、-NR16-、 -O-CO-、-NH-CO-、-S-、及び／又は、-SO2- を環の連結主鎖に含んでいても良い炭素数２から８のアルキレン基を表す。
Ｒ16、Ｒ17は水素原子、置換基を有していても良く不飽和結合を含んでいても良い炭化水素基、或いは置換カルボニル基を表す。
（２） エチレン性不飽和二重結合を少なくとも１個有する付加重合可能な化合物、下記一般式〔Ｉ〕で表わされる増感色素、チタノセン化合物及び下記（ニ）〜（チ）からなる群から選ばれる少なくとも１種の化合物を含有することを特徴とする光重合性組成物。
【化６】
0003560672.tif 000007
式中、Ｚ1 、Ｚ2 はそれぞれシアニン色素で通常用いられる５員環及び／又は６員環の含窒素複素環を形成するのに必要な非金属原子群を表わす。Ｒ1 、Ｒ2 はそれぞれアルキル基を表わす。Ｑ1 とＱ2 は組み合わせることにより、４−チアゾリジノン環、５−チアゾリジノン環、４−イミダゾリジノン環、４−オキサゾリジノン環、５−オキサゾリジノン環、５−イミダゾリジノン環または４−ジチオラノン環を形成するのに必要な原子群を表わす。Ｌ1 、Ｌ2 、Ｌ3 、Ｌ4 及びＬ5 はそれぞれメチン基を表わす。ｍは１又は２を表わす。ｉ、ｈはそれぞれ０又は１を表わす。１は１又は２を表わす。ｊ、ｋはそれぞれ０、１、２又は３を表わす。Ｘ- は、対アニオンを表わす。
（ニ）有機過酸化物、
（ホ）下記一般式〔IV〕で示されるチオ化合物、
【化７】
0003560672.tif 000008
ここで、Ｒ18はアルキル基、アリール基または置換アリール基を示し、Ｒ19は水素原子またはアルキル基を示す。また、Ｒ18とＲ19は互いに結合して酸素、硫黄および窒素原子から選ばれたヘテロ原子を含んでいてもよい５員ないし７員環を形成するのに必要な非金属原子群を示す。
（へ）ヘキサアリールビイミダゾール、
（ト）芳香族オニウム塩、及び
（チ）ケトオキシムエステル。
本発明により、可視領域の光線に対し、高感度で且つ保存安定性の高い光重合性組成物が得られる。
【００１５】
以下本発明について詳細に説明する。
本発明の付加重合性不飽和結合を有する重合可能な化合物は、末端エチレン性不飽和結合を少なくとも１個、好ましくは２個以上有する化合物から選ばれる。例えばモノマー、プレポリマー、すなわち２量体、３量体およびオリゴマー、又はそれらの混合物ならびにそれらの共重合体などの化学的形態をもつものである。モノマーおよびその共重合体の例としては、不飽和カルボン酸（例えば、アクリル酸、メタクリル酸、イタコン酸、クロトン酸、イソクロトン酸、マレイン酸など）と脂肪族多価アルコール化合物とのエステル、不飽和カルボン酸と脂肪族多価アミン化合物とのアミド等があげられる。
【００１６】
脂肪族多価アルコール化合物と不飽和カルボン酸とのエステルのモノマーの具体例としては、アクリル酸エステルとして、エチレングリコールジアクリレート、トリエチレングリコールジアクリレート、１，３−ブタンジオールジアクリレート、テトラメチレングリコールジアクリレート、プロピレングリコールジアクリレート、ネオペンチルグリコールジアクリレート、トリメチロールプロパントリアクリレート、トリメチロールプロパントリ（アクリロイルオキシプロピル）エーテル、トリメチロールエタントリアクリレート、ヘキサンジオールジアクリレート、１，４−シクロヘキサンジオールジアクリレート、テトラエチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールヘキサアクリレート、ソルビトールトリアクリレート、ソルビトールテトラアクリレート、ソルビトールペンタアクリレート、ソルビトールヘキサアクリレート、トリ（アクリロイルオキシエチル）イソシアヌレート、ポリエステルアクリレートオリゴマー等がある。
【００１７】
メタクリル酸エステルとしては、テトラメチレングリコールジメタクリレート、トリエチレングリコールジメタクリレート、ネオペンチルグリコールジメタクリレート、トリメチロールプロパントリメタクリレート、トリメチロールエタントリメタクリレート、エチレングリコールジメタクリレート、１，３−ブタンジオールジメタクリレート、ヘキサンジオールジメタクリレート、ペンタエリスリトールジメタクリレート、ペンタエリスリトールトリメタクリレート、ペンタエリスリトールテトラメタクリレート、ジペンタエリスリトールジメタクリレート、ジペンタエリスリトールヘキサメタクリレート、ソルビトールトリメタクリレート、ソルビトールテトラメタクリレート、ビス〔ｐ−（３−メタクリルオキシ−２−ヒドロキシプロポキシ）フェニル〕ジメチルメタン、ビス−〔ｐ−（メタクリルオキシエトキシ）フェニル〕ジメチルメタン等がある。
【００１８】
イタコン酸エステルとしては、エチレングリコールジイタコネート、プロピレングリコールジイタコネート、１，３−ブタンジオールジイタコネート、１，４−ブタンジオールジイタコネート、テトラメチレングリコールジイタコネート、ペンタエリスリトールジイタコネート、ソルビトールテトライタコネート等がある。
【００１９】
クロトン酸エステルとしては、エチレングリコールジクロトネート、テトラメチレングリコールジクロトネート、ペンタエリスリトールジクロトネート、ソルビトールテトラジクロトネート等がある。
イソクロトン酸エステルとしては、エチレングリコールジイソクロトネート、ペンタエリスリトールジイソクロトネート、ソルビトールテトライソクロトネート等がある。
【００２０】
マレイン酸エステルとしては、エチレングリコールジマレート、トリエチレングリコールジマレート、ペンタエリスリトールジマレート、ソルビトールテトラマレート等がある。
さらに、前述のエステルモノマーの混合物もあげることができる。
また、脂肪族多価アミン化合物と不飽和カルボン酸とのアミドのモノマーの具体例としては、メチレンビス−アクリルアミド、メチレンビス−メタクリルアミド、１，６−ヘキサメチレンビス−アクリルアミド、１，６−ヘキサメチレンビス−メタクリルアミド、ジエチレントリアミントリスアクリルアミド、キシリレンビスアクリルアミド、キシリレンビスメタクリルアミド等がある。
【００２１】
その他の例としては、特公昭４８−４１７０８号公報中に記載されている１分子に２個以上のイソシアネート基を有するポリイソシアネート化合物に、下記の一般式（Ａ）で示される水酸基を含有するビニルモノマーを付加せしめた１分子中に２個以上の重合性ビニル基を含有するビニルウレタン化合物等があげられる。
【００２２】
ＣＨ２＝Ｃ（Ｒ）ＣＯＯＣＨ２ＣＨ（Ｒ′）ＯＨ                        （Ａ）
（ただし、ＲおよびＲ′はＨあるいはＣＨ３  を示す。）
また、特開昭５１−３７１９３号に記載されているようなウレタンアクリレート類、特開昭４８−６４１８３号、特公昭４９−４３１９１号、特公昭５２−３０４９０号各公報に記載されているようなポリエステルアクリレート類、エポキシ樹脂と（メタ）アクリル酸を反応させたエポキシアクリレート類等の多官能のアクリレートやメタクリレートをあげることができる。さらに日本接着協会誌  ｖｏｌ．  ２０、Ｎｏ．  ７、３００〜３０８ページ（１９８４年）に光硬化性モノマーおよびオリゴマーとして紹介されているものも使用することができる。なお、これらの使用量は、全成分に対して５〜５０重量％（以下％と略称する。）、好ましくは１０〜４０％である。
【００２３】
次に本発明の光重合性組成物の第２の必須成分である光重合開始系について説明する。本発明の光重合開始系は少なくとも２種成分の組み合わせからなっており、その第一の成分は一般式〔Ｉ〕で表される増感色素である。
次に一般式〔Ｉ〕について以下に詳しく述べる。
Ｒ１  、Ｒ２  で表わされるアルキル基はここでは環状アルキル基、不飽和アルキル基、分枝アルキル基の他に置換アルキル基をも含む。
Ｒ１  およびＲ２  は、炭素数１８以下の無置換アルキル基（例えばメチル基、エチル基、プロピル基、ブチル基、ペンチル基、オクチル基、デシル基、ドデシル基、オクタデシル基など）が好ましい。環状アルキル基としてはシクロプロピル基、シクロペンチル基、シクロヘキシル基などが挙げられる。
【００２４】
また、不飽和アルキル基としてビニル基、ビニルメチル基、２−ブテニル基、３−ブテニル基、３−ヘキセニル基などが挙げられる。
更に分枝アルキル基として、イソブチル基、４−メチルペンチル基、２−エチルヘキシル基などが挙げられる。
または置換アルキル基（好ましくは、置換基としてはカルボキシル基、シアノ基、ハロゲン原子（例えば、フッ素原子、塩素原子、臭素原子）、ヒドロキシル基、炭素数８以下のアルコキシカルボニル基（例えばメトキシカルボニル基、エトキシカルボニル基、フェノキシカルボニル基、ベンジルオキシカルボニル基など）、炭素数８以下のアルコキシ基（例えばメトキシ基、エトキシ基、ベンジルオキシ基、フェネチルオキシ基など）、炭素数１０以下の単環式のアリールオキシ基（例えばフェノキシ基、ｐ−トリルオキシ基など）、炭素数８以下のアシルオキシ基（例えばアセチルオキシ基、プロピオニルオキシ基など）、炭素数８以下のアシル基（例えばアセチル基、プロピオニル基、ベンゾイル基、メシル基など）、カルバモイル基（例えばカルバモイル基、Ｎ，Ｎ−ジメチルカルバモイル基、モルホリノカルボニル基、ピペリジノカルボニル基など）、スルファモイル基（例えばスルファモイル基、Ｎ，Ｎ−ジメチルスルファモイル基、モルホリノスルホニル基、ピペリジノスルホニル基など）、炭素数１０以下のアリール基（例えばフェニル基、４−クロロフェニル基、４−メチルフェニル基、α−ナフチル基など）で置換された炭素数１８以下のアルキル基）が好ましい。
【００２５】
Ｚ１  、Ｚ２  は５員、６員の含窒素複素環を形成するのに必要な非金属原子群を表わし、その環は例えばチアゾール核（例えばチアゾール、４−メチルチアゾール、４−フェニルチアゾール、５−メチルチアゾール、５−フェニルチアゾール、４，５−ジメチルチアゾール、４，５−ジフェニルチアゾール、４，（２−チエニル）チアゾール等）、ベンゾチアゾール核（例えばベンゾチアゾール、４−クロロベンゾチアゾール、５−クロロベンゾチアゾール、６−クロロベンゾチアゾール、７−クロロベンゾチアゾール、４−メチルベンゾチアゾール、５−メチルベンゾチアゾール、６−メチルベンゾチアゾール、５，６−ジメチルベンゾチアゾール、５−ブロモベンゾチアゾール、６−ブロモベンゾチアゾール、５−ヨードベンゾチアゾール、５−トリフルオロメチルベンゾチアゾール、５−フェニルベンゾチアゾール、４−メトキシベンゾチアゾール、５−メトキシベンゾチアゾール、６−メトキシベンゾチアゾール、５−カルボキシベンゾチアゾール、５−シアノベンゾチアゾール、５−フルオロベンゾチアゾール、５−エトキシベンゾチアゾール、テトラヒドロベンゾチアゾール、５，６−ジメトキシベンゾチアゾール、５−ヒドロキシベンゾチアゾール、６−ヒドロキシベンゾチアゾール、５，６−ジヒドロキシベンゾチアゾール等）、
【００２６】
ナフトチアゾール核（例えばナフト−〔１，２−ｄ〕チアゾール、ナフト〔２，１−ｄ〕チアゾール、ナフト〔２，３−ｄ〕チアゾール、５−メトキシナフト〔２，１−ｄ〕チアゾール、５−エトキシナフト〔２，１−ｄ〕チアゾール、８−メトキシナフト〔１，２−ｄ〕チアゾール、７−メトキシナフト〔１，２−ｄ〕チアゾール、８，９−ジヒドロナフト〔１，２−ｄ〕チアゾール等、オキサゾール核（例えば４−メチルオキサゾール、５−メチルオキサゾール、４−フェニルオキサゾール、４，５−ジフェニルオキサゾール、４−エチルオキサゾール、４，５−ジメチルオキサゾール、５−フェニルオキサゾール等）、ベンゾオキサゾール核（例えばベンゾオキサゾール、５−クロロベンゾオキサゾール、５−メチルベンゾオキサゾール、５−フェニルベンゾオキサゾール、６−メチルベンゾオキサゾール、５，６−ジメチルベンゾオキサゾール、４，６−ジメチルベンゾオキサゾール、５−メトキシベンゾオキサゾール、５−エトキシベンゾオキサゾール、５−フルオロベンゾオキサゾール、６−メトキシベンゾオキサゾール、５−ヒドロキシベンゾオキサゾール、６−ヒドロキシベンゾオキサゾール等）、ナフトオキサゾール核（例えばナフト〔１，２−ｄ〕オキサゾール、ナフト〔２，１−ｄ〕オキサゾール、ナフト〔２，３−ｄ〕オキサゾール等）、
【００２７】
セレナゾール核（例えばセレナゾール、４−メチルセレナゾール、４−フェニルセレナゾール、４，５−ジフェニルセレナゾール等）、ベンゾセレナゾール核（例えばベンゾセレナゾール、５−クロロベンゾセレナゾール、５−メチルベンゾセレナゾール、５−メトキシベンゾセレナゾール、５−フェニルベンゾセレナゾール等）、ナフトセレナゾール核（例えばナフト〔１，２−ｄ〕セレナゾール、ナフト〔２，１−ｄ〕セレナゾール、ナフト〔２，３−ｄ〕セレナゾール等）、テルラゾール核（例えばベンゾテルラゾール、５−メチルベンゾテルラゾール、５、６−ジメチルベンゾテルラゾール、ナフト〔１，２−ｄ〕テルラゾール、ナフト〔２，１−ｄ〕テルラゾール、ナフト〔２，３−ｄ〕テルラゾール、６−メトキシナフト〔１，２−ｄ〕テルラゾール等）、チアゾリン核（例えばチアゾリン、４−メチルチアゾリン、４−フェニルチアゾリン等）、オキサゾリン核（例えば５，５−ジメチルオキサゾリン等）、イソオキサゾール核（例えば５−メチルイソオキサゾール等）、ベンゾイソオキサゾール核（例えばベンゾイソオキサゾール等）、
【００２８】
３，３−ジアルキルインドレニン核（例えば３，３−ジメチルインドレニン、３，３，５−トリメチルインドレニン、５−クロロ−３，３−ジメチルインドレニン、５−エトキシカルボニル−３，３−ジメチルインドレニン、４，５−ベンゾ−３，３−ジメチルインドレニン、６，７−ベンゾ−３，３−ジメチルインドレニン等）、２−ピリジン核（例えばピリジン、５−メチルピリジン等）、４−ピリジン核（例えばピリジン等）、２−キノリン核（例えば６−エトキシキノリン、６−エチルキノリン、６−クロロキノリン、８−フルオロキノリン等）、４−キノリン核（例えば８−メチルキノリン、８−フルオロキノリン、６−クロロキノリン等）、１−イソキノリン核（例えばイソキノリンなど）、ナフチリジン核（例えば７−メチル−１，８−ナフチリジン、８−メチル−１，５−ナフチリジン等）、テトラゾール核（例えばメチルテトラゾール、エチルテトラゾール、フェニルテトラゾール等）、イミダゾ〔４，５−ｂ〕キノキサリン核（例えば１−エチルイミダゾ〔４，５−ｂ〕キノキサリン、１−メチルイミダゾ〔４，５−ｂ〕キノキサリン、１−フェニルイミダゾ〔４，５−ｂ〕キノキサリン、１−（２−メトキシエチル）イミダゾ〔４，５−ｂ〕キノキサリン、６−クロロ−１−ブチルイミダゾ〔４，５−ｂ〕キノキサリン等）、４，９−ジオキソ−４，９−ジヒドロナフト〔２，３−ｄ〕イミダゾール核（例えば１−ブチル−４，９−ジオキソナフト〔２，３−ｄ〕イミダゾール、１−（２−メチルプロピル）−４，９−ジオキソナフト〔２，３−ｄ〕イミダゾール等）等が好ましい。
【００２９】
Ｌ１  、Ｌ２  、Ｌ３  、Ｌ４  及びＬ５  はそれぞれメチン基（ここでは置換メチン基及びメチン鎖上に環を形成する場合も含む）を表わし、置換基としては炭素数１〜４のアルキル基（例えばメチル基、エチル基、プロピル基、ブチル基など）、炭素数６〜１０のアリール基（例えばフェニル基、２−カルボキシフェニル基、４−メチルフェニル基、２−クロロフェニル基など）、炭素数１〜９の置換アルキル基（例えばクロロメチル基、ベンジル基、２−フェニルエチル基、３−フェニルプロピル基、メトキシエチル基など）、炭素数１〜６のアルコキシ基（例えばメトキシ基、エトキシ基、ブトキシ基、ヘキシルオキシ基など）、炭素数６〜１２のアリールオキシ基（例えばフェノキシ基、４−クロロフェノキシ基、４−メチルフェノキシ基、ナフトキシ基など）が好ましい。またＬ１  、Ｌ２  、Ｌ３  、Ｌ４  及びＬ５  の置換基同士が連結し、メチン鎖上に５員環または６員環を形成するのも好ましい。
【００３０】
またＬ１  、Ｌ２  の置換基とＲ１  が、そして／またはＬ３  、Ｌ４  、Ｌ５  の置換基とＲ２  が連結して５員環または６員環を形成するのも好ましい。
Ｘ−  としては、種々のアニオンが挙げられる。たとえば、ＳＯ４２−  、Ｓ２Ｏ３２−、ＳＯ３  −  、ハロゲンイオン、ＣｌＯ４−  、  ＢＦ４−  、  ＰＦ６−  、ＳｂＦ６−  、  ＢｉＣｌ５−  、ＡｓＦ６−  、  ＳｂＣｌ６−  、  ＳｎＣｌ６−  、  Ｒ−ＳＯ３−  、  Ｒ−ＣＯＯ−  などが挙げられる。但し、Ｒは、水素原子、アルキル基、アリール基又は複素環基を表わす。
以下に本発明の一般式〔Ｉ〕で表わされる化合物の具体例を記すが、本発明の範囲はこれらに限定されるものではない。
【００３１】
【化８】
0003560672.tif 000009
【００３２】
【化９】
0003560672.tif 000010
【００３３】
【化１０】
0003560672.tif 000011
【００３４】
【化１１】
0003560672.tif 000012
【００３５】
【化１２】
0003560672.tif 000013
【００３６】
【化１３】
0003560672.tif 000014
【００３７】
【化１４】
0003560672.tif 000015
【００３８】
【化１５】
0003560672.tif 000016
【００３９】
【化１６】
0003560672.tif 000017
【００４０】
【化１７】
0003560672.tif 000018
【００４１】
【化１８】
0003560672.tif 000019
【００４２】
【化１９】
0003560672.tif 000020
【００４３】
【化２０】
0003560672.tif 000021
【００４４】
【化２１】
0003560672.tif 000022
【００４５】
【化２２】
0003560672.tif 000023
【００４６】
【化２３】
0003560672.tif 000024
【００４７】
【化２４】
0003560672.tif 000025
【００４８】
【化２５】
0003560672.tif 000026
【００４９】
【化２６】
0003560672.tif 000027
【００５０】
【化２７】
0003560672.tif 000028
【００５１】
【化２８】
0003560672.tif 000029
【００５２】
【化２９】
0003560672.tif 000030
【００５３】
【化３０】
0003560672.tif 000031
【００５４】
【化３１】
0003560672.tif 000032
【００５５】
【化３２】
0003560672.tif 000033
【００５６】
【化３３】
0003560672.tif 000034
【００５７】
【化３４】
0003560672.tif 000035
【００５８】
【化３５】
0003560672.tif 000036
【００５９】
【化３６】
0003560672.tif 000037
【００６０】
【化３７】
0003560672.tif 000038
【００６１】
【化３８】
0003560672.tif 000039
【００６２】
【化３９】
0003560672.tif 000040
【００６３】
【化４０】
0003560672.tif 000041
【００６４】
【化４１】
0003560672.tif 000042
【００６５】
【化４２】
0003560672.tif 000043
【００６６】
【化４３】
0003560672.tif 000044
【００６７】
【化４４】
0003560672.tif 000045
【００６８】
本発明の光重合性組成物に用いられる一般式〔Ｉ〕で表される増感色素は、単独でまたは２種以上を併用して好適に使用することができる。
次に本発明の光重合開始系で重要なチタノセン化合物について説明する。本発明のチタノセン化合物は、前記した増感色素との共存下で光照射した場合、活性ラジカルを発生し得るチタノセン化合物であれば、例えば、特開昭５９−１５２３９６号、特開昭６１−１５１１９７号公報に記載されている公知の化合物を適宜に選択して用いることができる。
【００６９】
更に具体的には、ジ−シクロペンタジエニル−Ｔｉ−ジ−クロライド、ジ−シクロペンタジエニル−Ｔｉ−ビス−フェニル、ジ−シクロペンタジエニル−Ｔｉ−ビス−２，３，４，５，６−ペンタフルオロフェニ−１−イル（以下Ａ−１と記す）、ジ−シクロペンタジエニル−Ｔｉ−ビス−２，３，５，６−テトラフルオロフェニ−１−イル、ジ−シクロペンタジエニル−Ｔｉ−ビス−２，４，６−トリフルオロフェニ−１−イル、ジ−シクロペンタジエニル−Ｔｉ−ビス−２，６−ジフルオロフェニ−１−イル、ジ−シクロペンタジエニル−Ｔｉ−ビス−２，４−ジフルオロフェニ−１−イル、ジ−メチルシクロペンタジエニル−Ｔｉ−ビス−２，３，４，５，６−ペンタフルオロフェニ−１−イル（以下Ａ−２と記す）、ジ−メチルシクロペンタジエニル−Ｔｉ−ビス−２，３，５，６−テトラフルオロフェニ−１−イル、ジ−メチルシクロペンタジエニル−Ｔｉ−ビス−２，４−ジフルオロフェニ−１−イル、ビス（シクロペンタジエニル）−ビス（２，６−ジフルオロ−３−（ピリ−１−イル）フェニル）チタニウム（以下Ａ−３と記す）等を挙げることができる。
【００７０】
本発明の光重合性組成物において、チタノセン化合物は単独でまたは２種以上併用して用いることができる。
以上述べた本発明の光重合性組成物に用いられる光重合開始系を構成する増感色素、およびチタノセン化合物の使用量は、エチレン性化合物１００重量部に対し、増感色素が０．０５〜３０重量部、好ましくは０．１〜２０重量部、更に好ましくは０．２〜１０重量部の範囲で、チタノセン化合物が０．５〜１００重量部、好ましくは１〜８０重量部、更に好ましくは２〜５０重量部の範囲が適当である。
【００７１】
本発明の光重合性組成物は、前記の増感色素とチタノセン化合物の他に、感度向上の目的で以下に説明する（イ）〜（チ）の化合物を含有することを特徴とするものである。
（イ）炭素−ハロゲン結合を有する化合物としては、下記一般式〔Ｖ〕〜〔XI〕で示される化合物が好ましい。
一般式〔Ｖ〕
【００７２】
【化４５】
0003560672.tif 000046
【００７３】
（式中、Ｘはハロゲン原子を表わす。Ｙ２  は−ＣＸ３  、−ＮＨ２  、−ＮＨＲ２１  、−ＮＲ２１２  、−ＯＲ２１を表わす。ここでＲ２１はアルキル基、置換アルキル基、アリール基、置換アリール基を表わす。またＲ２０は−ＣＸ３  、アルキル基、置換アルキル基、アリール基、置換アリール基、置換アルケニル基を表わす。）
で表わされる化合物。
【００７４】
一般式〔ＶＩ〕
【００７５】
【化４６】
0003560672.tif 000047
【００７６】
（ただし、Ｒ２２は、アルキル基、置換アルキル基、アルケニル基、置換アルケニル基、アリール基、置換アリール基、ハロゲン原子、アルコキシ基、置換アルコキシ基、ニトロ基又はシアノ基であり、
Ｘはハロゲン原子であり、
ｎは１〜３の整数である。）で表わされる化合物。
【００７７】
一般式〔ＶＩＩ〕
Ｒ２３−Ｚ３  −ＣＨ２−ｍ  Ｘｍ  −Ｒ２４
（ただし、Ｒ２３は、アリール基又は置換アリール基であり、Ｒ２４は−ＣＯ−ＮＲ２５Ｒ２６、
【００７８】
【化４７】
0003560672.tif 000048
【００７９】
又はハロゲンであり、Ｚ３  は−ＣＯ−、−ＣＳ−又は−ＳＯ２  −であり、Ｒ２５、Ｒ２６はアルキル基、置換アルキル基、アルケニル基、置換アルケニル基、アリール基又は置換アリール基であり、Ｒ２７は一般式〔ＶＩ〕中のＲ２２と同じであり、ｍは１又は２である。）で表わされる化合物。
一般式〔ＶＩＩＩ〕
【００８０】
【化４８】
0003560672.tif 000049
【００８１】
ただし、式中Ｒ２８は置換されていてもよいアリール基又は複素環式基であり、Ｒ２９は炭素原子１〜３個を有するトリハロアルキル基又はトリハロアルケニル基であり、ｐは１、２又は３である。
【００８２】
一般式〔ＩＸ〕
【００８３】
【化４９】
0003560672.tif 000050
【００８４】
ただし、
Ｌは水素原子又は式：ＣＯ−（Ｒ３０）ｎ    （ＣＸ３）ｍ  の置換基であり、
Ｍは置換又は非置換のアルキレン基であり、
Ｑ２  はイオウ、セレン又は酸素原子、ジアルキルメチレン基、アルケン−１，２−イレン基、１，２−フェニレン基又はＮ−Ｒ３１基であり、
Ｍ＋Ｑは一緒になって３又は４員環を形成し、
Ｒ３１はアルキル基、アラルキル基又はアルコキシアルキル基であり、
Ｒ３０は炭素環式又は複素環式の芳香族基であり、
Ｘは塩素、臭素又はヨウ素原子であり、
ｑ＝０及びｒ＝１であるか又はｑ＝１及びｒ＝１又は２である。）
で表わされる、トリハロゲノメチル基を有するカルボニルメチレン複素環式化合物。
【００８５】
一般式〔Ｘ〕
【００８６】
【化５０】
0003560672.tif 000051
【００８７】
（ただし、Ｘはハロゲン原子であり、ｔは１〜３の整数であり、ｓは１〜４の整数であり、Ｒ３２は水素原子又はＣＨ３−ｔ  Ｘｔ  基であり、Ｒ３３はｓ価の置換されていてもよい不飽和有機基である）
で表わされる、４−ハロゲノ−５−（ハロゲノメチル−フェニル）−オキサゾール誘導体。
【００８８】
一般式〔ＸＩ〕
【００８９】
【化５１】
0003560672.tif 000052
【００９０】
（ただし、Ｘはハロゲン原子であり、ｖは１〜３の整数であり、ｕは１〜４の整数であり、Ｒ３４は水素原子又はＣＨ３−ｖ  Ｘｖ  基であり、Ｒ３５はｕ価の置換されていてもよい不飽和有機基である）
で表わされる、２−（ハロゲノメチル−フェニル）−４−ハロゲノ−オキサゾール誘導体。
【００９１】
このような炭素−ハロゲン結合を有する化合物としては、たとえば、若林ら著、Ｂｕｌｌ．  Ｃｈｅｍ．  Ｓｏｃ．  Ｊａｐａｎ，  ４２、２９２４（１９６９）記載の化合物、たとえば、２−フェニル４，６−ビス（トリクロルメチル）−Ｓ−トリアジン、２−（ｐ−クロルフェニル）−４，６−ビス（トリクロルメチル）−Ｓ−トリアジン、２−（ｐ−トリル）−４，６−ビス（トリクロルメチル）−Ｓ−トリアジン、２−（ｐ−メトキシフェニル）−４，６−ビス（トリクロルメチル）−Ｓ−トリアジン、２−（２′，４′−ジクロルフェニル）−４，６−ビス（トリクロルメチル）−Ｓ−トリアジン、２，４，６−トリス（トリクロルメチル）−Ｓ−トリアジン、２−メチル−４，６−ビス（トリクロルメチル）−Ｓ−トリアジン、２−ｎ−ノニル−４，６−ビス（トリクロルメチル）−Ｓ−トリアジン、２−（α，α，β−トリクロルエチル）−４，６−ビス（トリクロルメチル）−Ｓ−トリアジン等が挙げられる。その他、英国特許１３８８４９２  号明細書記載の化合物、たとえば、２−スチリル−４，６−ビス（トリクロルメチル）−Ｓ−トリアジン、２−（ｐ−メチルスチリル）−４，６−ビス（トリクロルメチル）−Ｓ−トリアジン、２−（ｐ−メトキシスチリル）−４，６−ビス（トリクロルメチル）−Ｓ−トリアジン、２−（ｐ−メトキシスチリル）−４−アミノ−６−トリクロルメチル−Ｓ−トリアジン等、特開昭５３−１３３４２８号記載の化合物、たとえば、２−（４−メトキシ−ナフト−１−イル）−４，６−ビス−トリクロルメチル−Ｓ−トリアジン、２−（４−エトキシ−ナフト−１−イル）−４，６−ビス−トリクロルメチル−Ｓ−トリアジン、２−〔４−（２−エトキシエチル）−ナフト−１−イル〕−４，６−ビス−トリクロルメチル−Ｓ−トリアジン、２−（４，７−ジメトキシ−ナフト−１−イル〕−４，６−ビス−トリクロルメチル−Ｓ−トリアジン、２−（アセナフト−５−イル）−４，６−ビス−トリクロルメチル−Ｓ−トリアジン等、独国特許３３３７０２４  号明細書記載の化合物、たとえば下記の化合物を挙げることができる。
【００９２】
【化５２】
0003560672.tif 000053
【００９３】
【化５３】
0003560672.tif 000054
【００９４】
また、Ｆ．  Ｃ．  Ｓｃｈａｅｆｅｒ等による  Ｊ．  Ｏｒｇ  Ｃｈｅｍ．  ；２９、１５２７（１９６４）記載の化合物、たとえば２−メチル−４，６−ビス（トリブロムメチル）−Ｓ−トリアジン、２，４，６−トリス（トリブロムメチル）−Ｓ−トリアジン、２，４，６−トリス（ジブロムメチル）−Ｓ−トリアジン、２−アミノ−４−メチル−６−トリブロムメチル−Ｓ−トリアジン、２−メトキシ−４−メチル−６−トリクロルメチル−Ｓ−トリアジン等を挙げることができる。
さらに特開昭６２−５８２４１号記載の化合物、たとえば下記の化合物を挙げることができる。
【００９５】
【化５４】
0003560672.tif 000055
【００９６】
【化５５】
0003560672.tif 000056
更に特開平５−２８１７２８号記載の化合物、例えば
【００９７】
【化５６】
0003560672.tif 000057
【００９８】
等を挙げることができる。
【００９９】
あるいはさらに  Ｍ．  Ｐ．  Ｈｕｔｔ，    Ｅ．  Ｆ．  Ｅｌｓｌａｇｅｒおよび  Ｌ．  Ｍ．  Ｗｅｒｂｅｌ  著  Ｊｏｕｒｎａｌ  ｏｆ  Ｈｅｔｅｒｏｃｙｃｌｉｃ  ｃｈｅｍｉｓｔｒｙ第７巻（Ｎｏ．  ３）、第５１１頁以降（１９７０年）に記載されている合成方法に準じて当業者が容易に合成することができる次のような化合物群を挙げることができる。
【０１００】
【化５７】
0003560672.tif 000058
【０１０１】
【化５８】
0003560672.tif 000059
【０１０２】
【化５９】
0003560672.tif 000060
【０１０３】
【化６０】
0003560672.tif 000061
【０１０４】
【化６１】
0003560672.tif 000062
【０１０５】
【化６２】
0003560672.tif 000063
【０１０６】
【化６３】
0003560672.tif 000064
【０１０７】
【化６４】
0003560672.tif 000065
【０１０８】
【化６５】
0003560672.tif 000066
【０１０９】
あるいは、ドイツ特許第２６４１１００  号に記載されているような化合物、例えば、４−（４−メトキシ−スチリル）−６−（３，３，３−トリクロルプロペニル）−２−ピロン及び４−（３，４，５−トリメトキシ−スチリル）−６−トリクロルメチル−２−ピロン、あるいはドイツ特許第３３３３４５０  号に記載されている化合物、例えば、
【０１１０】
【化６６】
0003560672.tif 000067
【０１１１】
【表１】
0003560672.tif 000068
あるいはドイツ特許第３０２１５９０  号に記載の化合物群、
【０１１２】
【化６７】
0003560672.tif 000069
【０１１３】
あるいはドイツ特許第３０２１５９９  号に記載の化合物群例えば、
【０１１４】
【化６８】
0003560672.tif 000070
【０１１５】
を挙げることができる。
次に本発明で使用する成分（ロ）の一般式〔ＩＩ〕で示されるケトン化合物について説明する。ここで、Ｒ３  、Ｒ４  は水素原子もしくは炭素原子数１〜８のアルキル基を示す。またＲ３  、Ｒ４  は結合してアルキレン基を表してもよい。Ｒ５  〜Ｒ９  は、互いに独立して、水素原子、ハロゲン原子、炭素原子数１〜１２のアルキル基、炭素原子数３〜１２のアルケニル基、アリール基、炭素原子数１〜１２のアルコキシ基、水酸基、−Ｓ−Ｒ１１基、−ＳＯ−Ｒ１１基、−ＳＯ２  −Ｒ１１基を表し、Ｒ１１はアルキル基またはアルケニル基、Ｒ１０は水素原子、または炭素原子数１〜１２のアルキル基、または炭素原子数２〜１３のアシル基を示す。これらのアルキル基、アリール基、アルケニル基、アシル基は更に炭素原子数１〜６の置換基で置換されていても良い。
具体的な例としては、米国特許４，３１８，７９１号、欧州特許０２８４５６１Ａ号に記載の下記化合物を挙げることができる。
【０１１６】
【化６９】
0003560672.tif 000071
【０１１７】
【化７０】
0003560672.tif 000072
【０１１８】
【化７１】
0003560672.tif 000073
【０１１９】
次に本発明で使用される成分（ハ）の一般式〔ＩＩＩ  〕で示されるケトオキシム化合物について説明する。
式中、Ｒ１２、Ｒ１３は同一または異なり、置換基を有していても良く不飽和結合を含んでいても良い炭化水素基、或いは、ヘテロ環基を表す。
Ｒ１４、Ｒ１５は同一または異なり、水素原子、置換基を有していても良く不飽和結合を含んでいても良い炭化水素基、ヘテロ環基、ヒドロキシル基、置換オキシ基、メルカプト基、置換チオ基を表す。また、Ｒ１４、Ｒ１５は互いに結合して環を形成し、  −０−、−ＮＲ１６−、  −Ｏ−ＣＯ−  、  −ＮＨ−ＣＯ−、−Ｓ−  、及び／又は、−ＳＯ２−  を環の連結主鎖に含んでいても良い炭素数２から８のアルキレン基を表す。
Ｒ１６、Ｒ１７は水素原子、置換基を有していても良く不飽和結合を含んでいても良い炭化水素基、或いは置換カルボニル基を表す。
具体的な化合物として、以下のものを挙げることができるがこれに限定されるものではない。
【０１２０】
【化７２】
0003560672.tif 000074
【０１２１】
【化７３】
0003560672.tif 000075
【０１２２】
【化７４】
0003560672.tif 000076
【０１２３】
【化７５】
0003560672.tif 000077
【０１２４】
【化７６】
0003560672.tif 000078
【０１２５】
本発明で使用される成分（ニ）の有機過酸化物としては、分子中に酸素−酸素結合を有する化合物を挙げることができる。例えば、メチルエチルケトンパーオキサイド、シクロヘキサノンパーオキサイド、３，３，５−トリメチルシクロヘキサノンパーオキサイド、メチルシクロヘキサノンパーオキサイド、アセチルアセトンパーオキサイド、１，１−ビス（ターシャリィブチルパーオキシ）−３，３，５−トリメチルシクロヘキサン、１，１，−ビス（ターシャリィブチルパーオキシ）シクロヘキサン、２，２−ビス（ターシャリィブチルパーオキシ）ブタン、ターシャリィブチルハイドロパーオキサイド、クメンハイドロパーオキサイド、ジイソプロピルベンゼンハイドロパーオキサイド、パラメタンハイドロパーオキサイド、２，５−ジメチルヘキサン−２，５−ジハイドロパーオキサイド、１，１，３，３−テトラメチルブチルハイドロパーオキサイド、ジターシャリィブチルパーオキサイド、ターシャリィブチルクミルパーオキサイド、ジクミルパーオキサイド、ビス（ターシャリィブチルパーオシイソプロピル）ベンゼン、２，５−ジメチル−２，５−ジ（ターシャリィブチルパーオキシ）ヘキサン、２，５−ジメチル−２，５−ジ（ターシャリィブチルパーオキシ）ヘキシン−３、アセチルパーオキサイド、イソブチリルパーオキサイド、オクタノイルパーオキサイド、デカノイルパーオキサイド、ラウロイルパーオキサイド、３，５，５−トリメチルヘキサノイルパーオキサイド、過酸化こはく酸、過酸化ベンゾイル、
【０１２６】
２，４−ジクロロベンゾイルパーオキサイド、メタ−トルオイルパーオキサイド、ジイソプロピルパーオキシジカーボネート、ジ−２−エチルヘキシルパーオキシジカーボネート、ジ−２−エトキシエチルパーオキシジカーボネート、ジメトキシイソプロピルパーオキシカーボネート、ジ（３−メチル−３−メトキシブチル）パーオキシジカーボネート、ターシャリィブチルパーオキシアセテート、ターシャリィブチルパーオキシピバレート、ターシャリィブチルパーオキシネオデカノエート、ターシャリィブチルパーオキシオクタノエート、ターシャリィブチルパーオキシ−３，５，５−トリメチルヘキサノエート、ターシャリィブチルパーオキシラウレート、ターシャリィブチルパーオキシベンゾエート、ジターシャリィブチルパーオキシイソフタレート、２，５−ジメチル−２，５−ジ（ベンゾイルパーオキシ）ヘキサン、ターシャリィブチル過酸化マレイン酸、ターシャリィブチルパーオキシイソプロピルカーボネート、３，３′，４，４′−テトラ−（ｔ−ブチルパーオキシカルボニル）ベンゾフェノン、３，３′，４，４′−テトラ−（ｔ−アミルパーオキシカルボニル）ベンゾフェノン、３，３′，４，４′−テトラ（ｔ−ヘキシルパーオキシカルボニル）ベンゾフェノン、３，３′，４，４′−テトラ（ｔ−オクチルパーオキシカルボニル）ベンゾフェノン、３，３′，４，４′−テトラ（クミルパーオキシカルボニル）ベンゾフェノン、３，３′，４，４′−テトラ（ｐ−イソプロピルクミルパーオキシカルボニル）ベンゾフェノン、カルボニルジ（ｔ−ブチルパーオキシ二水素二フタレート）、カルボニルジ（ｔ−ヘキシルパーオキシ二水素二フタレート）等がある。
【０１２７】
これらの中で、３，３′，４，４′−テトラ−（ｔ−ブチルパーオキシカルボニル）ベンゾフェノン、３，３′，４，４′−テトラ−（ｔ−アミルパーオキシカルボニル）ベンゾフェノン、３，３′，４，４′−テトラ（ｔ−ヘキシルパーオキシカルボニル）ベンゾフェノン、３，３′，４，４′−テトラ（ｔ−オクチルパーオキシカルボニル）ベンゾフェノン、３，３′，４，４′−テトラ（クミルパーオキシカルボニル）ベンゾフェノン、３，３′，４，４′−テトラ（ｐ−イソプロピルクミルパーオキシカルボニル）ベンゾフェノン、ジ−ｔ−ブチルジパーオキシイソフタレートなどの過酸化エステル系が好ましい。
【０１２８】
本発明に使用される成分（ホ）としてのチオ化合物は、前記一般式（ＩＶ）で示される。
一般式（ＩＶ）におけるＲ１８，Ｒ１９のアルキル基としては炭素原子数１〜４個のものが好ましい。またＲ１８のアリール基としてはフェニル、ナフチルのような炭素原子数６〜１０個のものが好ましく、置換アリール基としては、上記のようなアリール基に塩素原子のようなハロゲン原子、メチル基のようなアルキル基、メトキシ基、エトキシ基のようなアルコキシ基で置換されたものが含まれる。
【０１２９】
一般式（ＩＶ）で示されるチオ化合物の具体例としては、下表に示すような化合物が挙げられる。
【０１３０】
【表２】
0003560672.tif 000079
0003560672.tif 000080
【０１３１】
【化７７】
0003560672.tif 000081
【０１３２】
【化７８】
0003560672.tif 000082
【０１３３】
本発明に使用される成分（ヘ）のヘキサアリールビイミダゾールとしては、２，２′−ビス（ｏ−クロロフェニル）−４，４′，５，５′−テトラフェニルビイミダゾール、２，２′−ビス（ｏ−ブロモフェニル）−４，４′，５，５′−テトラフェニルビイミダゾール、２，２′−ビス（ｏ，ｐ−ジクロロフェニル）−４，４′，５，５′−テトラフェニルビイミダゾール、２，２′−ビス（ｏ−クロロフェニル）−４，４′，５，５′−テトラ（ｍ−メトキシフェニル）ビイミダゾール、２，２′−ビス（ｏ，ｏ′−ジクロロフェニル）−４，４′，５，５′−テトラフェニルビイミダゾール、２，２′−ビス（ｏ−ニトロフェニル）−４，４′，５，５′−テトラフェニルビイミダゾール、２，２′−ビス（ｏ−メチルフェニル）−４，４′，５，５′−テトラフェニルビイミダゾール、２，２′−ビス（ｏ−トリフルオロメチルフェニル）−４，４′，５，５′−テトラフェニルビイミダゾール等が挙げられる。ケトオキシムエステルとてしは、３−ベンゾイロキシイミノブタン−２−オン、３−アセトキシイミノブタン−２−オン、３−プロピオニルオキシイミノブタン−２−オン、２−アセトキシイミノペンタン−３−オン、２−アセトキシイミノ−１−フェニルプロパン−１−オン、２−ベンゾイロキシイミノ−１−フェニルプロパン−１−オン、３−ｐ−トルエンスルホニルオキシイミノブタン−２−オン、２−エトキシカルボニルオキシイミノ−１−フェニルプロパン−１−オン等が挙げられる。
【０１３４】
また、本発明に使用される成分（ト）の芳香族オニウム塩としては、周期律表の第Ｖ、ＶＩ及びＶＩＩ  族の元素、具体的にはＮ、Ｐ、Ａｓ、Ｓｂ、Ｂｉ、Ｏ、Ｓ、Ｓｅ、Ｔｅ、またはＩの芳香族オニウム塩が含まれる。このような芳香族オニウム塩としては、特公昭５２−１４２７７号、特公昭５２−１４２７８号、特公昭５２−１４２７９号に示されている化合物を挙げることができ、具体的には、以下の化合物を挙げることができる。
【０１３５】
【化７９】
0003560672.tif 000083
【０１３６】
【化８０】
0003560672.tif 000084
【０１３７】
【化８１】
0003560672.tif 000085
【０１３８】
【化８２】
0003560672.tif 000086
【０１３９】
【化８３】
0003560672.tif 000087
【０１４０】
【化８４】
0003560672.tif 000088
【０１４１】
【化８５】
0003560672.tif 000089
【０１４２】
これらの中で好ましいものは、ＢＦ４  塩、又はＰＦ６  塩の化合物さらに好ましくは芳香族ヨードニウム塩のＢＦ４  塩、又はＰＦ６  塩である。
本発明に使用される成分（チ）のケトオキシエムステルとしては、３−ベンゾイロキシイミノブタン−２−オン、３−アセトキシイミノブタン−２−オン、３−プロピオニルオキシイミノブタン−２−オン、２−アセトキシイミノペンタン−３−オン、２−アセトキシイミノ−１−フェニルプロパン−１−オン、２−ベンゾイロキシイミノ−１−フェニルプロパン−１−オン、３−ｐ−トルエンスルホニルオキシイミノブタン−２−オン、２−エトキシカルボニルオキシイミノ−１−フェニルプロパン−１−オン等が挙げられる。
これらの（イ）〜（チ）の添加剤は、単独でまたは２種以上併用して用いることができる。使用量はエチレン性化合物１００重量部に対し０．０５〜１００重量部、好ましくは１〜８０重量部、更に好ましくは３〜５０重量部の範囲が適当である。
【０１４３】
本発明の組成物中のこれらの光重合開始系の含有濃度は通常わずかなものである。また、不適当に多い場合には有効光線の遮断等好ましくない結果を生じる。本発明における光重合開始系の量は、光重合可能なエチレン性不飽和化合物と必要に応じて添加される線状有機高分子重合体との合計に対して０．０１重量％から６０重量％の範囲で使用するのが好ましい。より好ましくは、１重量％から３０重量％で良好な結果を得る。
【０１４４】
本発明の光重合性組成物には、バインダーとしての線状有機高分子重合体を含有させることが好ましい。このような「線状有機高分子重合体」としては、光重合可能なエチレン性不飽和化合物と相溶性を有している線状有機高分子重合体である限り、どれを使用してもよい。好ましくは水現像或いは弱アルカリ水現像を可能とする水あるいは弱アルカリ水可溶性又は膨潤性である線状有機高分子重合体が選択される。線状有機高分子重合体は、該組成物の皮膜形成剤としてだけでなく、水、弱アルカリ水或は有機溶剤現像剤としての用途に応じて選択使用される。例えば、水可溶性有機高分子重合体を用いると水現像が可能になる。この様な線状有機高分子重合体としては、側鎖にカルボン酸基を有する付加重合体、例えば特開昭５９−４４６１５号、特公昭５４−３４３２７号、特公昭５８−１２５７７号、特公昭５４−２５９５７号、特開昭５４−９２７２３号、特開昭５９−５３８３６号、特開昭５９−７１０４８号に記載されているもの、すなわちメタクリル酸共重合体、アクリル酸共重合体、イタコン酸共重合体、クロトン酸共重合体、マレイン酸共重合体、部分エステル化マレイン酸共重合体等がある。また同様に側鎖にカルボン酸基を有する酸性セルロース誘導体がある。この他に水酸基を有する付加重合体に環状酸無水物を付加させたものなどが有用である。
【０１４５】
特にこれらの中で〔ベンジル（メタ）アクリレート／（メタ）アクリル酸／必要に応じてその他の付加重合性ビニルモノマー〕共重合体及び〔アリル（メタ）アクリレート／（メタ）アクリル酸／必要に応じてその他の付加重合性ビニルモノマー〕共重合体が好適である。この他に水溶性線状有機高分子として、ポリビニルピロリドンやポリエチレンオキサイド等が有用である。また硬化皮膜の強度をあげるためにアルコール可溶性ポリアミドや２，２−ビス−（４−ヒドロキシフェニル）−プロパンとエピクロロヒドリンのポリエーテル等も有用である。これらの線状有機高分子重合体は全組成中に任意な量を混和させることができる。しかし９０重量％を超える場合には形成される画像強度等の点で好ましい結果を与えない。好ましくは３０〜８５重量％である。また光重合可能なエチレン性不飽和化合物と線状有機高分子重合体は、重量比で１／９〜７／３の範囲とするのが好ましい。より好ましい範囲は３／７〜５／５である。
【０１４６】
また、本発明においては以上の基本成分の他に感光性組成物の製造中あるいは保存中において重合可能なエチレン性不飽和化合物の不要な熱重合を阻止するために少量の熱重合防止剤を添加することが望ましい。適当な熱重合防止剤としてはハロイドキノン、ｐ−メトキシフェノール、ジ−ｔ−ブチル−ｐ−クレゾール、ピロガロール、ｔ−ブチルカテコール、ベンゾキノン、４，４′−チオビス（３−メチル−６−ｔ−ブチルフェノール）、２，２′−メチレンビス（４−メチル−６−ｔ−ブチルフェノール）、Ｎ−ニトロソフェニルヒドロキシアミン第一セリウム塩等が挙げられる。熱重合防止剤の添加量は、全組成物の重量に対して約０．０１重量％〜約５重量％が好ましい。また必要に応じて、酸素による重合阻害を防止するためにベヘン酸やベヘン酸アミドのような高級脂肪酸誘導体等を添加して、塗布後の乾燥の過程で感光層の表面に偏在させてもよい。高級脂肪酸誘導体の添加量は、全組成物の約０．５重量％〜約１０重量％が好ましい。さらに、感光層の着色を目的として染料もしくは顔料を添加してもよい。着色剤としては例えばフタロシアニン系顔料、アゾ系顔料、カーボンブラック、酸化チタンなどの顔料、エチルバイオレット、クリスタルバイオレット、アゾ系染料、アントラキノン系染料、シアニン系染料がある。染料及び顔料の添加量は全組成物の約０．５重量％〜約５重量％が好ましい。加えて、硬化皮膜の物性を改良するために無機充填剤や、その他可塑剤等の公知の添加剤を加えてもよい。
可塑剤としては例えばジオクチルフタレート、ジドデシルフタレート、トリエチレングリコールジカプリレート、ジメチルグリコールフタレート、トリクレジルホスフェート、ジオクチルアジペート、ジブチルセバケート、トリアセチルグリセリン等があり、結合剤を使用した場合、エチレン性化合物と結合剤との合計重量に対し１０重量％以下添加することができる。
【０１４７】
本発明の光重合性組成物を支持体上に塗布する際には種々の有機溶剤に溶かして使用に供される。ここで使用する溶媒としては、アセトン、メチルエチルケトン、シクロヘキサン、酢酸エチル、エチレンジクロライド、テトラヒドロフラン、トルエン、エチレングリコールモノメチルエーテル、エチレングリコールモノエチルエーテル、エチレングリコールジメチルエーテル、プロピレングリコールモノメチルエーテル、プロピレングリコールモノエチルエーテル、アセチルアセトン、シクロヘキサノン、ジアセトンアルコール、エチレングリコールモノメチルエーテルアセテート、エチレングリコールエチルエーテルアセテート、エチレングリコールモノイソプロピルエーテル、エチレングリコールモノブチルエーテルアセテート、３−メトキシプロパノール、メトキシメトキシエタノール、ジエチレングリコールモノメチルエーテル、ジエチレングリコールモノエチルエーテル、ジエチレングリコールジメチルエーテル、ジエチレングリコールジエチルエーテル、プロピレングリコールモノメチルエーテルアセテート、プロピレングリコールモノエチルエーテルアセテート、３−メトキシプロピルアセテート、Ｎ，Ｎ−ジメチルホルムアミド、ジメチルスルホキシド、γ−ブチロラクトン、乳酸メチル、乳酸エチルなどがある。これらの溶媒は、単独あるいは混合して使用することができる。そして、塗布溶液中の固形分の濃度は、２〜５０重量％が適当である。
【０１４８】
その被覆量は乾燥後の重量で約０．１ｇ／ｍ２〜約１０ｇ／ｍ２の範囲が適当である。より好ましくは０．５〜５ｇ／ｍ  ２  である。
上記支持体としては、寸度的に安定な板状物が用いられる。該寸度的に安定な板状物としては、紙、プラスチック（例えばポリエチレン、ポリプロピレン、ポリスチレンなど）がラミネートされた紙、また、例えばアルミニウム（アルミニウム合金も含む。）、亜鉛、銅などのような金属の板、さらに、例えば二酢酸セルロース、三酢酸セルロース、プロピオン酸セルロース、酪酸セルロース、酢酸酪酸セルロース、硝酸セルロース、ポリエチレンテレフタレート、ポリエチレン、ポリスチレン、ポリプロピレン、ポリカーボネート、ポリビニルアセタールなどのようなプラスチックのフィルム、上記の如き金属がラミネートもしくは蒸着された紙もしくはプラスチックフィルムなどがあげられる。これらの支持体のうち、アルミニウム板は寸度的に著しく安定であり、しかも安価であるので特に好ましい。更に、特公昭４８−１８３２７号に記載されているようなポリエチレンテレフタレートフィルム上にアルミニウムシートが結合された複合体シートも好ましい。
【０１４９】
また金属、特にアルミニウムの表面を有する支持体の場合には、砂目立て処理、珪酸ソーダ、弗化ジルコニウム酸カリウム、燐酸塩等の水溶液への浸漬処理、あるいは陽極酸化処理などの表面処理がなされていることが好ましい。
さらに、砂目立てしたのちに珪酸ナトリウム水溶液に浸漬処理されたアルミニウム板が好ましく使用できる。特公昭４７−５１２５号に記載されているようにアルミニウム板を陽極酸化処理したのちに、アルカリ金属珪酸塩の水溶液に浸漬処理したものが好適に使用される。上記陽極酸化処理は、例えば、燐酸、クロム酸、硫酸、硼酸等の無機酸、若しくは蓚酸、スルファミン酸等の有機酸またはそれらの塩の水溶液又は非水溶液の単独又は二種以上を組み合わせた電解液中でアルミニウム板を陽極として電流を流すことにより実施される。
【０１５０】
また、米国特許第３，６５８，６６２号に記載されているようなシリケート電着も有効である。
更に、特公昭４６−２７４８１号、特開昭５２−５８６０２号、特開昭５２−３０５０３号に開示されているような電解グレインを施した支持体と、上記陽極酸化処理および珪酸ソーダ処理を組合せた表面処理も有用である。
【０１５１】
また、特開昭５６−２８８９３号に開示されているような機械的粗面化、化学的エッチング、電解グレイン、陽極酸化処理さらに珪酸ソーダ処理を順に行ったものも好適である。
更に、これらの処理を行った後に、水溶性の樹脂、たとえばポリビニルホスホン酸、スルホン酸基を側鎖に有する重合体および共重合体、ポリアクリル酸、水溶性金属塩（例えば硼酸亜鉛）もしくは、黄色染料、アミン塩等を下塗りしたものも好適である。
更に、特願平５−３０４３５８号に開示されているようなラジカルによって付加反応を起し得る官能基を共有結合させたゾル−ゲル処理基板も好適に用いられる。
【０１５２】
これらの親水化処理は、支持体の表面を親水性とするために施される以外に、その上に設けられる光重合性組成物の有害な反応を防ぐため、かつ感光層の密着性の向上等のために施されるものである。
支持体上に設けらた光重合性組成物の層の上には、空気中の酸素による重合禁止作用を防止するため、例えばポリビニルアルコール特にケン化度９９％以上のポリビニルアルコール、酸性セルロース類などのような酸素遮断性に優れたポリマーよりなる保護層を設けてもよい。この様な保護層の塗布方法については、例えば米国特許第３，４５８，３１１号、特開昭５５−４９７２９号に詳しく記載されている。
【０１５３】
また本発明の光重合性組成物は通常の光重合反応に使用できる。さらに、印刷版、プリント基板等作成の際のフォトレジスト等多方面に適用することが可能である。特に本発明の光重合性組成物の特徴である高感度性と可視光領域までの幅広い分光感度特性により、Ａｒ＋  レーザー、ＹＡＧ−ＳＨＧ−レーザー等の可視光レーザー用の感光材料に適用すると良好な効果が得られる。
【０１５４】
本発明の光重合性組成物を用いた感光材料は、画像露光したのち、現像液で感光層の未露光部を除去し、画像を得る。これらの光重合性組成物を平版印刷版の作成に使用する際の好ましい現像液としては、特公昭５７−７４２７号に記載されているような現像液があげられ、ケイ酸ナトリウム、ケイ酸カリウム、水酸化ナトリウム、水酸化カリウム、水酸化リチウム、第三リン酸ナトリウム、第二リン酸ナトリウム、第三リン酸アンモニウム、第二リン酸アンモニウム、メタケイ酸ナトリウム、重炭酸ナトリウム、アンモニア水などのような無機アルカリ剤やモノエタノールアミン又はジエタノールアミンなどのような有機アルカリ剤の水溶液が適当である。該アルカリ溶液の濃度が０．１〜１０重量％、好ましくは０．５〜５重量％になるように添加される。
【０１５５】
また、該アルカリ性水溶液には、必要に応じて界面活性剤やベンジルアルコール、２−フェノキシエタノール、２−ブトキシエタノールのような有機溶媒を少量含むことができる。例えば、米国特許第３，３７５，１７１号および同第３，６１５，４８０号に記載されているものを挙げることができる。
更に、特開昭５０−２６６０１号、同５８−５４３４１号、特公昭５６−３９４６４号、同５６−４２８６０号に記載されている現像液も優れている。
【０１５６】
【発明の効果】
本発明の光重合性組成物は紫外光から可視光の幅広い領域の活性光線に対して高感度を有する。従って光源としては、超高圧、高圧、中圧、低圧の各水銀灯、ケミカルランプ、カーボンアーク灯、キセノン灯、メタルハライド灯、可視及び紫外の各種レーザーランプ、蛍光灯、タングステン灯、及び太陽光等が使用できる。
【０１５７】
【実施例】
以下、参考例及び実施例をもって本発明を説明するが、本発明はこれらの実施例に限定されるものではない。
参考例１〜２５、比較例１〜６
厚さ0.３０mmのアルミニウム板をナイロンブラシと４００メッシュのパミストンの水懸濁液とを用いその表面を砂目立てした後、よく水で洗浄した。１０％水酸化ナトリウムに７０℃で６０秒間浸漬してエッチングした後、流水で水洗後２０％硝酸で中和洗浄し、次いで水洗した。これをＶA ＝１2.７Ｖの条件下で正弦波の交番波形電流を用いて１％硝酸水溶液中で１６０クーロン／ｄｍ2 の陽極時電気量で電解粗面化処理を行った。その表面粗さを測定したところ、0.６μ（Ｒａ表示）であった。引き続いて３０％の硫酸水溶液中に浸漬し５５℃で２分間デスマットした後、２０％硫酸水溶液中、電流密度２Ａ／ｄｍ2 において陽極酸化皮膜の厚さが2.７ｇ／m2になるように２分間陽極酸化処理した。
【０１５８】
このように処理されたアルミニウム板上に、下記組成の感光性組成物を乾燥塗布重量が１．４ｇ／ｍ２となるように塗布し、８０℃２分間乾燥させ感光層を形成させた。
0003560672.tif 000090
【０１５９】
この感光層上にポリビニルアルコール（ケン化度８６．５〜８９モル％、重合度１０００）の３重量％の水溶液を乾燥塗布重量が２ｇ／ｍ２となるように塗布し、１００℃／２分間乾燥させた。
感光性試験は可視光により行った。可視光としては、キセノンランプを光源とし、ケンコー光学フィルターＢＰ−５３を通して得た単色光を用いた。
感光測定には富士ＰＳステップガイド（富士写真フイルム株式会社製、初段の透過光学濃度が０．０５で順次０．１５増えていき１５段まであるステップタブレット）を使用して行った。感光膜面部での照度が０．０１３２ｍＷ／ｃｍ２  で２４秒露光した時のＰＳステップガイドのクリアー段数で示した。
その後、１００℃で１分間加熱を行い、下記の現像液に２５℃、２０秒間浸漬して現像した。
１Ｋケイ酸カリウム                        ３０ｇ
水酸化カリウム                            １５ｇ
Ｃ１２Ｈ２５−Ｃ６Ｈ４−Ｏ−Ｃ６Ｈ４−ＳＯ３Ｎａ                    ３ｇ
水                                        １０００ｇ
光重合開始系として、下記の化合物を用い、その組合せを変えた時の感度の結果を表３に示す。（  ）内の数字の単位はｇである。
【０１６０】
【表３】
0003560672.tif 000091
0003560672.tif 000092
【０１６１】
実施例１〜２３
参考例１の光重合開始系を表４に記載の化合物に替えた他は、全く参考例１と同様に試料を作成し、感光性試験を行った。その結果を表４に示す。（ ）内の数字の単位はｇである。
【表４】
0003560672.tif 000093
【０１６２】
（イ）−１：  ２−（ｐ−トリフルオロメチルフェニル）−４，６−ビス  （トリクロロメチル）−Ｓ−トリアジン
（イ）−２：    ２−フェニル−４，６−  ビス  （トリクロロメチル）−Ｓ−トリアジン
（イ）−３：    ２−ジクロロメチル−５−  フェニル−１，３，４−  オキサジアゾール
（イ）−４：  ２−（ｐ−スチリルフェニル）−４，６−ビス  （トリクロロメチル）−Ｓ−トリアジン
（ニ）−１：    ３，３’，４，４’−テトラ−（ｔ−ブチルパーオキシカルボニル）  ベンゾフェノン
（ホ）−１：    ２−メルカプトベンゾチアゾール
（ホ）−２：    ２−メルカプト−５−  メトキシベンゾイミダゾール
（ヘ）−１：    ２，２’−  ビス（ｏ−  クロロフェニル）−４，４’，５，５’−テトラフェニルビイミダゾール
（ト）−１：    ジフェニルヨードニウム・ヘキサフルオロフォスフェート
（チ）−１：    ３−ベンゾイロキシイミノブタン−２−  オン
【０１６３】
表３及び表４に示された結果から、光重合開始系として一般式〔Ｉ〕で表される増感色素及びチタノセン化合物を含むものは高感度であり、これに加えて（イ）〜（チ）の少なくとも１種を含む本発明の光重合性組成物はさらに高感度であることがわかる。